FR 2517365 A1 19830603 FR 8122220 A 19811127 PROCEDE DE TRAITEMENT DE GAZ D'ECHAPPEMENT DES MOTEURS A COMBUSTION INTERNE FONCTIONNANT AVEC UN CARBURANT CONTENANT DU PLOMB La présente invention concerne un procédé de traitement de gaz d'échappement des moteurs à combustion interne fonctionnant avec un carburant contenant du plomb. Plus particulièrement elle se rapporte à des catalyseurs permet- tant de traiter les gaz d'échappement ayant une bonne activité catalytique et une stabilité suffisante lorsque les moteurs à com- bustion interne fonctionnent avec un carburant contenant du plomb. Ces catalyseurs présentent en particulier, une bonne résistance à l'empoisonnement au plomb, au molybdène, au calcium, au magnésium, au phosphore, au zinc, au bore, aux halogènes, aux sulfates ainsi qu'aux dérivés, complexes, sels, oxydes dans lesquels ces composés peuvent être engagés La protection des catalyseurs contre l'empoi- sonnement par le plomb est concernée particulièrement. Il est en effet, déjà connu que l'addition de plomb tétraéthyle ou tétraméthyle à l'essence permet de diminuer la détonation et d'augmenter l'indice d'octane. L'addition de plomb à l'essence a par contre un effet néfaste, d'une part en provoquant des dépôts contenant du plomb dans les chambres de combustion, d'autre part en empoisonnant et en fragili- sant les catalyseurs situés dans les pots d'échappement. Afin d'éviter le dépôt de dérivés du plomb peu volatils dans les chambres de combustion des moteurs, il est ajouté des halogénures d'alcane qui donnent avec le plomb des halogènures de plomb volatils, qui accroissent l'empoisonnement des catalyseurs mis en oeuvre dans les pots d'échappement. L'épuration des gaz d'échappement issus de moteurs utilisant de l'essence contenant du plomb provoque au niveau du catalyseur un affaiblissement de sa résistance mécanique et de son activité. Cet affaiblissement s'accroit avec la durée d'utilisation du cataly- seur qui rapidement ne permet plus de répondre aux normes anti- pollution prévues La prolongation de la vie des catalyseurs de postcombustion a toujours été un problème industriel mais qui devient de plus en plus important surtout face à l'augmentation des 17365 exigences nationales et i te ruati ounales en faveur de l'environne- ment. Depuis déjà longtemps des solutions partielles ont été trouvées mais elles se révèlent largement insuffisantes à l'heure actuelle. Il est déjà connu d'après le brevet belge N O 862 719 d'amé- liorer la résistance au plomb des catalyseurs d'oxydo-réduction par addition à la surface du catalyseur, d'une alumine catalytiquement active en mélange avec de l'oxyde de cérium. De tels catalyseurs présentent une statilité au cours du temps insuffisante pour pouvoir répondre aux exigences de la lutte anti- pollution dans des pays o l'essence sans plomb n'est pas dispo- nible. La Demanderesse a trouvé un nouveau procédé de traitement des gaz d'échappement des moteurs à combustion interne fonction- nant avec un carburant contenant du plomb au moyen d'un catalyseur comportant une phase active déposée sur un support caractérisé en ce que on incorpore au support de la silice et en ce que la phase catalytiquement active est constituée par de l'iridium et/ou du platine. Le support sur lequel est déposée la phase catalytiquement active est constitué d'un oxyde réfractaire. Ces supports peuvent se présenter de deux façons, soit à l'état de corps façonnés sous formes diverses telles que billes, extru- dés, soit sous forme d'une pellicule ou d'un revêtement appliqué sur un substrat monolithique. Tous ces supports doivent présenter de préférence une surface spécifique comprise entre 25 et 250 m 2/g et, plus particulièrement comprise entre 70 et 150 m 2/g, un volume poreux total de préférence compris entre 0,35 et 2,2 cm 3/g et, plus particulièrement compris entre 0,5 et 1, 5 cm 3/g, une macroporosité telle que le volume poreux des pores dont le diamètre est supérieur à 1000 A est compris entre environ 0,05 et 0,9 cm 3/g et, de préférence, entre 0,2 et 0,5 cm 3/g. Lorsque l'on met en oeuvre selon l'invention des supports sous forme de corps façonnés, l'oxyde réfractaire peut être choisi notam- ment parmi l'alumine, les oxydes mixtes comprenant par exemple, de l'alumine associée avec de l'oxyde de zirconium, des oxydes de terres rares et/ou de l'oxyde de titane. 1 hn utlli Àe dte pr- fer,luc, c'i bippo rtb conbtitués d'alumine. Ces supports peuvent notnniiien-t avoir été fabriqués à partir de l'alumine active obtenl,e sl-on le procéde d le brevet américain n 2 881 051. Ils peuvent également avoir été fabriqués par autoclavage en milieu neutre ou acide des agglomérés précédents, séchage et calci- nation notamment, tel que décrit dans les brevets français n l 449 004 et I 386 364. Les supports mis en oeuvre peuvent également avoir été obtenus selon le procédé décrit par le brevet français n 2 399 276 (n de dépôt 77 23880). Les supports à base d'alumine mis en oeuvre peuvent également avoir été fabriqués selon le procédé décrit dans la demande de brevet européen n 15 801 au nom de Rh Sne-Poulenc Industries. D'une manière générale, les supports sous forme de corps façon- nés mis en oeuvre selon l'invention peuvent avoir été traités ainsi qu'il est bien connu de l'homme de l'art, par des agents porogènes tels que ceux à base de cellulose, naphtaline, gommes naturelles, polymères synthétiques, etc afin de leur conférer les propriétés de porosité désirée. Lorsque l'on met en oeuvre selon l'invention des supports sous forme d'une pellicule ou d'un revêtement appliqué sur un substrat métallique ou céramique, lesdits substrats ont de préférence une structure présentant des canaux ou conduits de formes diverses favorisant l'écoulement des gaz. De tels substrats sont inertes du point de vue catalytique mais permettent d'apporter à l'ensemble catalytique une tenue mécanique et une bonne surface de contact et d'échange entre les gaz et le catalyseur En effet, les oxydes réfractaires constituent le revê- tement de ces substrats sous forme de fines pellicules et par là même, représentent une partie pondérale infime de l'ensemble cata- lytique Ces oxydes réfractaires constituant le revêtement ou le support sont notamment choisis parmi le groupe comprenant: les oxydes d'aluminium, magnésium, calcium, strontium, baryum, scandium, yttrium, lanthanides, gallium, fer, cerium, titane, zirconium, hafnium, thorium, nobium, tantale, chrome, et tungstène. 251 ? 7365 On util i se di prult rvnc:, unl ( v t t int eni oxyde d'aluminium. Les substrats catalytl Lqutmlil inertes sont choisis parmi les substrats métalliques tels que cteux,litenus à partir d'alliages de fer, de chrome et/ou nickel ou celeux obtenus à partir de fer, de chrome, aluminium et cobalt tels que ceux connus sous la marque Kanthal ou ceux obtenus à partir d'alliages de fer, de chrome, d'aluminium et d'yttrium et connus sous la marque Fecralloy Le métal peut aussi être de l'acier carboné ou de la fonte simple. On peut avantageusement prétraiter les substrats métalliques à base d'aluminium par chauffage en atmosphère oxydante dans des conditions de durée et de température qui permettent de former, à partir de l'aluminium contenu dans l'alliage, une couche superfi- cielle d'oxyde d'aluminium. Les substrats en matière céramique utilisés sont notamment ceux comportant comme matière principale: la cordiérite, l'alumine, la mullite, la zircone, la zirconmullite, le titanate de baryum, la porcelaine, l'oxyde de thorium, l'oxyde de magnésium, la stéatite, les carbures de bore. On peut obtenir le revêtement en oxyde d'aluminium de ces substrats céramiques ou métalliques par application d'hydrate d'alu- mine puis calcination ou par dép 8 t d'un sel d'aluminium puis calci- nation ou par application d'une couche d'alumine active puis calci- nation. Lorsque l'oxyde réfractaire est de l'oxyde d'aluminium, le revêtement peut également être fabriqué selon le procédé décrit dans la demande de brevet n 81 16352 au nom de Rh Sne-Poulenc Industries, à partir d'une composition aqueuse d'alumine comportant un liant qui constitue essentiellement la partie dispersée et une charge qui constitue essentiellement la partie non dispersée de la composition, caractérisée en ce que le taux de dispersion dans l'eau de la compo- sition est compris entre 10 et 60 %, la granulométrie de la partie non dispersée de la composition est telle que le diamètre moyen des particules d'alumine qui la constituent est compris entre 1 et 15 microns, au moins 70 % de ces particules ayant un diamètre compris entre la moitié du diamètre moyen et le double du diamètre moyen. Le liant d'alumine mis en oeuvre est choisi parmi le groupe comportant les suspensions ou dispersions aqueuses de boehmites 17365 fines ou ultra-fines, de pseudo-boehmites, de gels d'alumine amorphe, de gels d'hydroxyde d'aluminium ou d'hydrargillite ultra-fine. La charge est choisie parmi le groupe comportant l'hydrargil- lite, la bayerite, la boehmite, la pseudo-boehmite, les gels d'alu- mine amorphe ou essentiellement amorphe, les composés constitués d'alumine de transition qui comportent au moins une des phases prises dans le groupe constitué par rhô, chi, eta, gamma, kappa, thêta, delta, alpha. Le revêtement est déposé par immersion du substrat céramique ou métallique dans la composition, de façon à remplir tous les canaux de celui-ci, on peut également opérer par écoulement de la composi- tion à travers les canaux du substrat; l'on opère un égouttage partiel puis un drainage des canaux du substrat, au moyen par exemple d'un courant d'air comprimé; l'on coagule la composition par effet thermique ou chimique; l'on sèche si nécessaire à une température inférieure à 300 'C puis on calcine le substrat revêtu de la composition à une température comprise entre 300 'C et 11000 C. Selon l'invention, le procédé de traitement de gaz d'échappe- ment des moteurs à combustion interne fonctionnant avec un carburant contenant du plomb, au moyen d'un ensemble catalytique comportant une phase active déposée sur un support, à l'état façonné ou monoli- thique, présente une stabilité catalytique améliorée par incorpora- tion de silice au support d'oxyde réfractaire. L'incorporation de la silice au sein du support peut se faire soit directement par de la silice soit par l'intermédiaire d'un précurseur de la silice qui est transformé en silice lors de la calcination. Le précurseur de la silice peut être minéral ou organique Il peut être notamment choisi parmi le groupe suivant: silicate d'éthyle, acide silicique, silicate de sodium, tétraméthylsilane, méthyltriéthoxysilane, éthyltriméthoxysilane, triéthylsilicol. L'introduction de la silice peut se faire à la surface du support par imprégnation ou dans la totalité de la masse d'oxyde réfractaire au niveau de sa fabrication Selon le procédé de l'invention, on préfère introduire la silice par imprégnation. 17365 (;énéraleinent, ile rapport p;î,îhral quantité de silice par rap- port à la quantité i'oxyde rëfractairv est beaucoup plus faible dans le cas d'une imprégnation que dans le cas d'une introduction dans la masse La quantité de silice introduite peut varier dans de larges limites de 0,05 à 30 % exprimé en quantité de silice/oxyde réfrac- taire avec de préférence, un domaine de variation entre 0,5 et 10 %. Lorsque l'on met en oeuvre selon l'invention des supports sous forme de corps façonnés tels que billes, extrudés, on peut opérer l'introduction de la silice au sein dlu support par imprégnation. L'imprégnation peut alors être effectuée à l'aide d-'un précur- seut de la silice mis en solution dans l'eau ou dans un solvant organique Il est préférable d'utiliser le silicate d'éthyle en solution alcoolique Après imprégnation du support, celui-ci est ensuite séché à une température comprise entre 1000 C et 300 'C dans un courant d'azote puis calciné à l'air à une température d'au moins 300 'C et de préférence comprise entre environ 300 'C et 900 'C pendant 1 à 24 heures. L'introduction de l'agent catalytiquement actif défini ci-après peut être réalisée postérieurement à l'imprégnation ou préalablement à celle-ci. L'incorporation de la silice peut se faire dans la totalité de la masse des corps façonnés à base d'oxyde réfractaire Lorsque l'on met en oeuvre selon l'invention des corps façonnés sous forme de billes on peut notamment introduire la silice selon le procédé décrit dans la demande de brevet européen N O 15801 au nom de Rh 8 ne- Poulenc Industries en remplaçant le sel de boehmite ultrafine ou de pseudoboehmite par un sol de silice ou de préférence par un sol de silice-oxyde réfractaire Selon ce procédé on mélange à un p H infé- rieur à 7,5 et de préférence compris entre 4 et 7 d'une part un sol de silice ou de préférence un sol mixte silice-oxyde réfractaire la concentration en poids du sol exprimée en métaux étant comprise entre 5 et 25 % et d'autre part, des particules sphéroldales d'oxyde réfractaire. L'agent catalytiquement actif peut ensuite être introduit par imprégnation du support. Lorsqu'on met en oeuvre selon l'invention des supports sous forme d'une pellicule appliquée sur un substrat, on peut opérer l'introduction de la silice soit par imprégnation, soit lors de la fabrication du revêtement. 2 S 9 7 ? 365 Lorsqu'on opère l'introduction( du la silice par imprégnation, le substrat doit être préalablement recouvert d'une pellicule d'oxyde réfractaire selon l'un des procédés décrit préalablement. L'imprégnation peut alors être effectuée à l'aide d'un précur- seur de la silice Le support imprégné est ensuite séché et calciné. L'introduction de la phase catalytiquement active peut être réalisée postérieurement ou antérieurement à l'introduction de la silice. Selon un mode de réalisation préférentiel, lorsqu'on opère l'incorporation de la silice lors de la fabrication du revêtement, on utilise un substrat à l'état métallique ou céramique Le revête- ment est réalisé selon le procédé décrit dans la demande de brevet français n'81 16352 au nom de Rhône-Poulenc Industries en utilisant un liant et une charge à base de silice ou d'oxyde réfractaire Dans ce cas la phase catalytiquement active est introduite par la suite, par imprégnation. Le support chargé en silice et en phase catalytiquement active est séché et activé par chauffage à une température comprise entre environ 100 'C et 500 'C. La phase catalytiquement active est constituée par au moins un métal précieux choisi parmi le groupe constitué par l'iridium et le platine Les quantités mises en oeuvre sont généralement inférieures à 5 % en poids de l'ensemble catalytique (comprenant le support plus le substrat) et comprises entre 0,005 et 1 % et plus particulière- ment entre 0,05 et 0,5 %. Le platine et/ou l'iridium peuvent se trouver à l'état libre, à l'état combiné dans des oxydes, des alliages ou à l'état associé avec d'autres métaux précieux ou des métaux choisis parmi les grou- pes II à VIII de la classification périodique Ces métaux sont choisis notamment parmi le calcium, le magnésium, le strontium, le fer, le nickel, le cobalt, le chrome, le vanadium, le molybdène, le tungstène, le cuivre, le zinc, le cérium, le manganèse, le lanthane etc Les quantités du ou des constituants métalliques associés à l'iridium et/ou platine varient dans de larges limites suivant la nature du métal mis en oeuvre Elles sont généralement d'au moins 0,001 % en poids de l'ensemble catalytique (comprenant le support plus le substrat) et peuvent atteindre 20 % mais sont de préférence, comprises entre 0,01 % et 12 %. 7365 On opère de préférence par imprégnation du support aul moyen de solution de composés minéraux ou organiques des métaux précieux que l'on désire introduire. Les composés minéraux ou organiques des métaux précieux sont notamment choisis parmi l'acide chloroplatinique, l'acide bromopla- tiuique, l'acide chloroiridique, le chlorure de platine têtramine, l'acétylacétonate de platine. La profondeur d'imprégnation peut être avantageusement réglée par l'utilisation de méthodes connues de l'homme de l'art et en particulier par ajout dans la solution des métaux précieux d'une certaine quantité d'acide minéral ou organique On utilise couram- ment les acides nitrique, chlorhydrique et fluorhydrique ou les acides acétique, citrique et oxalique. Lorsqu'on met en oeuvre selon l'invention des supports sous forme de monolithes, l'imprégnation par les métaux précieux (platine et iridium) peut être réalisée par immersion du support dans lequel on a déjà introduit la silice dans une solution de composés minéraux ou organiques des métaux précieux. Selon un mode de mise en oeuvre préféré de l'invention, on réalise l'introduction des métaux précieux préalablement à l'intro- duction de la silice. L'activation du catalyseur peut être avantageusement réalisée en atmosphère réductrice à une température généralement comprise entre environ 100 et 50 00 C, on peut par exemple utiliser comme agents réducteurs l'hydrogène, l'oxyde de carbone et/ou l'hydrogène su l fu ré. On a constaté que les catalyseurs selon l'invention permettent d'éliminer très efficacement la majeure partie de l'oxyde de carbone, des hydrocarbures imbrulés présents dans les gaz d'échappement des moteurs à combustion interne à allumage commandé et que, de plus, ils possèdent une stabilité nettement améliorée au cours du temps par rapport aux catalyseurs de l'art antérieur. Les exemples uon limitatifs donnés ci-après illustrent l'inven- tion et en particulier, les avantages des présents catalyseurs par rapport à ceux décrits dans l'art antérieur. 17365 xemple 1 i: Préparation d'un catalyseur (A) de l'art antérieur. On prépare 1000 g de billes d'alumiine de structure gammina selon les procédés décrits dans les brevets français n I 449 904 et 1 386 364 par autoclavage en présence d'acide d'agglomérés d'alumine active, séchage et calcination. Les billes d'alumine présentent une surface spécifique de 100 m 2/g, un volume poreux total de 0,90 cm 3/g et un volume de 0,40 cm 3/g constitué par des macropores ayant un diamètre supérieur à 1000 A. Ces billes sont imprégnées par 900 cm 3 d'une solution aqueuse de chlorure de palladium contenant 1,8 g de palladium. Après 30 minutes de contact, les billes sont séchées à 150 C puis activées a 400 C pendant 3 heures dans un courant d'hydrogène circulant à 200 litres par heure. Le catalyseur (A) ainsi préparé contient en poids rapporté à l'ensemble catalytique 0,18 % de palladium. Exemple 2: Préparation d'un catalyseur (B) de l'art antérieur. On prépare 1000 g de billes d'alumine selon le procédé décrit dans la demande de brevet européen n 15801. Ces billes présentent une surface spécifique de 100 m 2/g, un volume poreux total de 1,20 cm 3/g et un volume de 0,45 cm 3/g cons- titué par des macropores ayant un diamètre supérieur à 1000 A. Le mode opératoire utilisé pour l'imprégnation est semblable à celui décrit dans l'exemple 1 ci-dessus On utilise cette fois 1200 cm 3 d'une solution aqueuse de trichlorure de rhodium hydraté conte- nant 1,80 g de rhodium. Le catalyseur (B) ainsi préparé contient en poids rapporté à l'ensemble catalytique 0,18 % de rhodium. Exemple 3: Préparation d'un catalyseur (C) de l'art antérieur. On prépare une suspension aqueuse d'alumine convenant au revê- tement d'une structure monolithique en cordiérite Le monolithe de 1,7 litres est plongé dans une suspension à p H 3,5 contenant 30 % en poids d'alumine Le monolithe est égoutté et séché puis il est calciné à 600 C pendant 3 heures Le monolithe ainsi revêtu est immergé pendant 30 minutes dans une solution aqueuse de chlorure de palladium et de rhodium hydraté, puis il est égoutté et séché à C et activé à 400 C pendant 3 heures dans un courant d'hydrogène de 200 litres par heure. I( Les coucentrations en chlorure de pal ladiun ': ?Jn tr chlorurte de rhodium hydraté sont telles que, après imnersion) et act:ivatio _ e n rnol ithe contient 1 g de palladium et 0,53 g de rhodium. Le catalyseur (C) cinse préparé contient en poids fre 6 a nsemble catalytique 0,1 % de palladium et 0,055 Z de rhodiur -mple 4: Préparation d'un catalyseur (D) de l'art antérieu- On prépare 1000 g de billes d'alumine tel que décri' dans xemple 1 Ces billes sont imprégnées par 900 cm 3 d'une s,- reuse de nitrate céreux cortenant 30 g de cérium. Apres 30 minutes de contact, les billes sont séchées à 150 C li,;:s calcinées sous air à 400 C pendant 3 heures. Elles sont ensuite imprégnées par 900 cm 3 d'une solution c acide chloroplatinique contenant 1,80 g de platine. Apres 30 minutes de contact, les billes sont séchées à 150 C puis activées à 400 C pendant 3 heures dans un courant d'hydrogène circulant à 200 litres par heure. Le catalyseur (D) ainsi préparé contient en poids rapporté à l'ensemble catalytique 3 % de cérium; 0,18 % de platine. Exemple 5: Préparation d'ur catalyseur (E) de l'art antérieur contenant un alcalino-terreux. Le présent exemple (c nne à titre comparatif illustre la préparation d'un catalyseur contenant un alcalino-terreux comme stabilisant thermique Il est connu que les alcalino-terreux, comme la silice stabilisent l'altmine à la température Un catalyseur contenant des alcalino-terreux s'avère par contre très peu stable quand il est utilisé pour traiter des gaz d'échappement des moteurs à combustion interne fonctiannant avec un carburant contenant du plomb Il n'était donc pas évident pour l'homme de l'art que la silice qui était connue pour stabiliser l'alumine à la température pourrait aussi la stabiliser vis à vis d'agents tels que les dérivés du plomb. 1000 g de billes d'alumine tel que décrit dans l'exemple 2 sont imprégnées par 1200 cm 3 d'une solution aqueuse de nitrate de baryum contenant 30 g de baryum. 23 17365 Après 30 minutes de contact, les billes sont séchées à 150 C puis calcinées à 400 'C pendant 3 heures. Elles sont ensuite imprégnées par 1200 cm 3 d'une solution d'acide chloroplatinique contenant 1,80 g de platine. Après 30 minutes de contact, les billes sont séchées à 150 'C puis activées à 400 C pendant 3 heures dans un courant d'hydrogène circulant à 200 litres par heure. Le catalyseur (E) ainsi préparé contient en poids rapporté à l'ensemble catalytique 3 % de baryum; 0,18 % de platine. Exemple 6: Préparation d'un catalyseur (F) selon l'invention. On imprègne 1000 g de billes d'alumine tel que décrit dans l'exemple I par 900 cm 3 d'une solution aqueuse d'acide hexachloro- platinique contenant 1,8 g de platine Après 30 minutes de contact, les billes sont séchées à 150 C puis activées à 400 C pendant 3 heures dans un courant d'hydrogène circulant à 200 litres par heure. Les billes sont ensuite imprégnées par 900 cm 3 de solution éthanolique de silicate d'éthyle contenant 25 g de silice (Si O 2). Après 30 minutes de contact, les billes sont séchées à 120 C sous balayage d'azote pendant 5 heures, puis on monte progressive- ment la température à 300 C sous balayage d'azote avant de calciner sous air à 400 C pendant 12 heures. Le catalyseur (F) ainsi préparé contient 0,18 % en poids de platine rapporté à l'ensemble catalytique et 2,5 % en poids de silice rapporté à l'alumine. Exemple 7: Préparation d'un catalyseur (G) selon l'invention. On disperse dans l'eau 150 g d'un liant d'alumine contenant 25 % en poids de silice et présentant un taux de dispersion de 75 % puis on ajoute 300 g de charge d'alumine Le taux de dispersion de la composition obtenue est de 25 %, la granulométrie de la partie non dispersée est telle que le diamètre moyen des particules qui la composent est de 7,2 microns, 81 % des particules ayant un diamètre compris entre la moitié de ce diamètre moyen et le double du diamètre moyen. On utilise un monolithe de 1,7 litres en cordiérite qui est plongé à p H 3,5 dans la suspension Le support est ensuite égoutté, séché pour que les canaux de la structure en nids d'abeille soient vidés, puis il est calciné à 600 C pendant 3 heures Le monolithe ainsi revêtu est immergé pendant 30 minutes dans 2,55 litres d'une solution aqueuse contenant 1,5 g de platine introduit sous la forme d'acide hexabromoplatinique puis il est égoutté et séché à 150 C et activé à 400 C pendant 3 heures dans un courant d'hydrogène de 200 litres par heure. Le catalyseur (G) ainsi préparé contient en poids 9,1 % de silice (rapporté à l'alumine) et 0,20 % de platine rapporté à l'en- *semble du catalyseur. Exemple 8: Préparation d'un catalyseur (H) selon l'invention. On plonge un monolithe en acier inoxydable ordinaire de 0,8 litre dans une suspension aqueuse d'alumine à p H 3,5 contenant 30 % en poids d'alumine. Le support est égoutté, séché pour que les canaux soient vidés puis il est calciné à 600 C pendant 3 heures L'épaisseur de la couche d'alumine déposée sur le monolithe est de 32 pm. Le monolithe ainsi revêtu est imprégné pendant 30 minutes par une solution aqueuse contenant 1,0 g de platine et 0,5 g d'iridium. Le catalyseur obtenu après activation à 400 C pendant 3 heures dans un courant d'hydrogène est ensuite imprégné par 2,5 litres de solu- tion aqueuse d'acide silicique (contenant 2,46 g de silice) fraiche- ment préparé par échange sur résine Duolite C 464 d'une solution de silicate de sodium. Le catalyseur (H) ainsi préparé contient 0,1 % de platine et 0,05 % d'iridium rapportés à l'ensemble catalytique et 5,9 % de silice rapporté à l'alumine. Exemple 9: Préparation d'un catalyseur (I) selon l'invention. On prépare 1000 g de billes d'alumine stabilisées par 7,5 % de silice par coagglomération de boehmite et de silice selon le procédé décrit dans la demande de brevet européen n 15801. Ces billes sont imprégnées par 1200 cm 3 d'une solution aqueuse d'acide chloroplatinique et d'acide chloroiridique contenant 1,2 g de platine et 0,6 g d'iridium Apres 30 minutes de contact les billes sont séchées à 150 C puis activées à 400 C pendant 3 heures dans un courant d'hydrogène circulant à 200 litres par heure Le catalyseur (I) ainsi préparé contient0,12 % de platine, 0,06 % d'iridium rapportés à l'ensemble catalytique et 7,5 % de silice rapportés au poids d'alumine. Exemple 10: Préparation d'un catalyseur (J) selon l'invention. On préparé 1000 g de billes d'alumine tel que décrit dans l'exemple 1 Ces billes sont imprégnées avec 900 cm 3 d'une solution aqueuse d'acide chloroiridique contenant 2,0 g d'iridium Les billes sont séchées à 150 C puis imprégnées par 2500 cm 3 d'une solution d'acide silicique contenant 5 g de silice Après 30 minutes de contact les billes sont séchées à 120 C puis calcinées sous air à 400 C pendant 12 heures. Le catalyseur (J) ainsi préparé contient 0,20 % d'iridium rapporté à l'ensemble catalytique, et 0,5 % de silice rapporté à l'alumine. Exemple 11: Préparation d'un catalyseur (K) selon l'invention. On prépare 1000 g de billes d'alumine stabilisées par 4 % de silice par coagglomération d'un sol de boehmite selon le procédé décrit dans la demande de brevet européen n 15801 Ces billes d'alumine sont imprégnées par 1200 cm 3 d'une solution aqueuse de nitrate ferrique et de nitrate céreux contenant 11 g de fer et 35 g de cérium Apres 30 minutes de contact, les billes sont séchées à C puis calcinées sous air à 400 C pendant 3 heures E Lles sont ensuite imprégnées par 1200 cm 3 d'une solution aqueuse d'acide chloroplatinique contenant 1,2 g de platine. Après 30 minutes de contact, les billes sont séchées à 150 C puis activées à 400 C pendant 3 heures dans un courant d'hydrogène circulant à 200 litres par heure. Le catalyseur (K) ainsi préparé contient 0,12 % de platine, 1,1 % de fer, 3,5 % de cérium rapportés à l'ensemble catalytique, et 4 % de silice rapporté au poids d'alumine. Exemple 12 Propriétés mécaniques des catalyseurs décrits précédem- ment dans Ies exemples 1 à 11. Les essais comparatifs de fragilisation pour les composés du plomb sont déterminés sur les catalyseurs calcinés à 1000 C pendant 6 heures en l'absence de plomb ou après imprégnation par du nitrate de plomb. Les propriétés mécaniques suivantes ont été déterminées la résistance à l'attrition appelée AIF détermine la résis- tance mécanique aux chocs et aux frottements de l'échantillon que l'on soumet à une intense agitation dans les conditions suivantes: Pl gramme d'échantillon (environ 10 g) sont placés dans un pot de 65 cm 3 en acier inox agitation du pot pendant 5 minutes par un appareil à secousses fourni par PROLABO sous le nom de microbroyeur DANGOUMAU (référence 7505); mesure de la quantité de produit non réduit en pous- sière: poids P 2. La résistance à l'attrition est donnée par la formule ZAIF F 2 X 100 Pl La résistance à l'écrasement grain à grain appelée EGG expri- mée en kg représente la valeur moyenne d'écrasement de 20 billes de catalyseur conditionnées à 500 'C pendant 1 heure Les mesures sont effectuées sur un appareil à écrasement INSTRON modèle 1026 (vitesse de rapprochement des machoires 0,5 mm/min). Les conditions de préparation des échantillons imprégnés du nitrate de plomb sont les suivantes: imprégnation de 100 g de catalyseur par une solution aqueuse de nitrate de plomb Le volume d'imprégnation est de 90 cm 3 pour les catalyseurs A, D, F, J, décrits dans les exemples 1,4,6,10, cm 3 pour les catalyseurs B,E,I,K, décrits dans les exemples 2,5,9,11. Les quantités de nitrate de plomb imprégnées conduisent après calcination à des teneurs en oxyde de plomb (Pb O) comprises entre 2 et 16 % en poids par rapport au catalyseur. On opère le mûrissement du produit imprégné pendant 1 heure on le sèche à 120 'C pendant 16 heures, puis on le calcine à 1000 'C sous air pendant 6 heures. Le tableau I ci-après rassemble les résultats des mesures de résistance à l'attrition et de résistance à l'écrasement. TABLEAU I Résistance à l'attrition catalyseur imprégné de 2 % de Pb O calciné à 10000 C 6 h 97,6 91,2 97,3 ,7 catalyseur imprégné de 16 % de Ph O calciné à 10000 C 6 h ,2 ,6 ,0 47,2 Résistance à l'écrasement catalyseur neuf ,5 3, 7 ,0 3,5 catalyseur calciné à 10000 C 6 h 4,8 2,9 4,8 3,1 catalyseur imprégné de 2 % de Pb O 10000 C 6 h 3, 5 2,1 4, 6 3,0 catalyseur imprégné de 16 % de Ph O 10000 C 6 h 2,7 0,8 2,4 1,2 6 F 99,7 99,5 99,4 97,3 6,1 5,4 5,0 4,7 N 9, 99,4 98,6 96,5 3,4 3,4 3,4 3,1 E N 10 j 99,5 99,3 98,5 95,5 6,1 5,2474, T o il K 99,9 99,8 99,3 97,8 3,4 3,4 3,2 2,8 N N O des exe nçîe s Ré f. du ca ta - lyseur A B D E N T RR r'I E U R catalyseur n eu f 99,5 99, 7 99,2 99, 7 catalyseurs calciné 10000 C 6-h 99,3 96,1 98,6 ,8 &M LY -.à, j w CI U'i i Ln 251-7365 Exemple 13 Surface spécifique des catalyseurs tels quel et calcinés à 1000 'C en l'absence de plomb ou après imprégnation par du nitrate de plomb. Le présent exemple rassemble les résultats (tableau II) des surfaces spécifiques BET de tous les catalyseurs exemplifiés. Les conditions de préparation des échantillons imprégnés par du nitrate de plomb sont celles décrites à l'exemple précédent. Les échantillons (C), (G), (H) décrits dans les exemples ( 3), ( 7), ( 8) ont été décapés afin de séparer du substrat en forme de nid d'abeille le support et la phase catalytique composée des métaux précieux déposés sur alumine éventuellement stabilisée. g des supports et des phases catalytiques (C), (G), (H), sont imprégnés par 12 cm 3 d'une solution de nitrate de plomb puis traités comme dans l'exemple précédent. Les surfaces spécifiques reportées sur le tableau II sont celles des phases catalytiques prélevées avant et après traitement du cataly- seur en nid d'abeille par du nitrate de plomb et calcination à 1000 'C pendant 6 heures. TABLEAU II Surface spécifique des catalyseurs et des phases catalytiques numéro de l'exemple référence du catalyseur catalyseur neuf catalyseur calciné à 10000 C 6 heures catalyseur imprégné de 2 % de Pb O calciné à 00 C 6 heures catalyseur imprégné de 16 % de Pb O calciné à 1000 C 6 heures A A 1 A 95 49 39 16 R T 2 B 117 75 45 16 N 3 C 115 80 43 19 T E 4 D 95 70 32 15 R I 5 E 119 80 41 17 E U 6 F 91 77 75 58 I N 7 G 111 98 84 63 v E 8 H 101 85 78 57 N T 9 I 109 103 95 65 I O 10 J 95 75 68 52 N il K 105 100 90 61 i 7365 Exemple 14 Activités des divers catalyseurs mesurés au banc moteur. Le présent exemple rassemble les résultats obtenus sur banc moteur avec les catalyseurs (A), (B), (C), (D), (E), (F), (G), (H), (I), (J) et (K) décrits respectivement dans les exemples 1,2,3,4,5,6, 7,8,9,10 et 11. Les essais ont été effectués en chargeant successivement 1700 cm 3 de chacun des catalyseurs sous forme de corps façonnés dans un réacteur de type cylindrique à circulation axiale (diamètre inté- rieur 18,25 cm, épaisseur du lit de catalyseur 6,5 cm) Les cata- lyseurs sur monolithes céramique de 1,7 litre ou sur monolithe métallique de 0,8 litre ont été placés dans un réacteur cylindrique approprié. Le réacteur est adapté sur le circuit d'échappement d'un moteur au banc d'essai en interposant entre le moteur et le réacteur un dispositif permettant de réguler la température des gaz à 530 C en entrée du réacteur. Le moteur est un moteur d'automobile à essence comprenant 4 cylindres d'une cylindrée totale de 1600 cm 3 et dont le rapport volumétrique est de 8,8/1 Il est accouplé à un frein hydraulique et fonctionne en régime stabilisé à 3000 tours/minute en fournissant une puissance d'environ 25 KW. D'autre part, pour que la post-combustion catalytique des imbrulés puisse se faire sans difficulté, de l'air secondaire a été introduit dans les gaz d'échappement en amont du réacteur par un dispositif d'aspiration naturelle d'air fonctionnant avec des clapets "Pulsair" La quantité d'additif anti-détonant ajouté au carburant employé pour les essais banc moteur était la suivante plomb tétraéthyle 0,40 g de Pb par litre de carburant additifs: C 2 H 4 Br 2 0,155 g Br/l; C 2 H 4 C 12: 0,136 g Cl/l. Le débit des gaz d'échappement passant sur le catalyseur est dans ces conditions de 46 Nm 3/heure et les teneurs initiales des principaux polluants sont les suivantes monoxyde de carbone (CO) 0,55 % en volume hydrocarbures imbrulés (HC) 0,14 % en volume expri- mé en équivalent méthane 7365 Le dosage de ces composés est effectué avant et après passage des gaz d'échappement sur le catalyseur par les techniques analy- tiques habituelles suivantes: CO: absorption infra-rouge (analyseur COSMA Rubis 3000) HC: analyse par ionisation de flamme (analyseur IPM) 17365 TABLEAU III Taux d'épuration exprimé en pourcentage d'oxyde de carbone (CO) et d'hydrocarbures (HC) mesuré sur banc moteur référence du catalyseui Taux d'épuration pour un catalyseur neuf stabilisé 1 heure Taux d'épuration après vieillissement du cata lyseur sur banc moteur pendant 300 heures t t I I 1 uu H Cu 38,5 I _ _ _ _ _ _ IJ 1 Les résultats présentés supériorité des catalyseurs F à A à E de l'art antérieur et ces tifs avec une essence fortement dans les tableaux I à III montrent la J selon l'invention sur les catalyseurs résultats sont d'autant plus significa- chargée en plomb. numéro de l'exemple A R T A N E R I E U R I N V E N T I O N A B C D E F H I J K nu, su REVEND ICATIONS 1) Procédé de traitement de gaz d'échappement des moteurs à combustion interne fonctionnant avec un carburant contenant dq plomb au moyen d'un catalyseur comportant une phase active déposée sur un support caractérisé en ce que on incorpore au support de la silice et en ce que la phase active est constituée par du platine et/ou de l'iridium. 2) Procédé selon la revendication 1 caractérisé en ce que le support se trouve sous forme de corps façonnés tels que billes ou extrudés ou sous forme de pellicule appliquée sur un substrat métal- lique ou en matière céramique, ledit substrat étant sous forme d'une structure inerte et rigide en nids d'abeille. 3) Procédé selon les revendications 1 et 2, caractérisé en ce que le support est constitué d'oxyde réfractaire choisi parmi l'alu- mine seule ou associée à de l'oxyde de zirconium, des oxydes de terres rares et/ou de l'oxyde de titane. 4) Procédé selon la revendication 3, caractérisé en ce que le support est de l'alumine. ) Procédé selon les revendications 1 à 4, caractérisé en ce que le support à base d'oxyde réfractaire présente une surface spécifique comprise entre 25 et 250 m 2/g, un volume poreux total compris entre 0,35 et 2,2 cm 3/g, une macroporosité telle que le volume poreux des pores dont le diamètre est supérieur à 1000 A est compris entre 0,05 et 0,9 cm 3/g. 6) Procédé selon la revendication 5, caractérisé en ce que le support à base d'alumine présente une surface spécifique comprise entre 70 et 150 m 2/g, un volume poreux total compris entre 0,5 et 1,5 cm 3/g, une macroporosité telle que le volume poreux des pores dont le diamètre est supérieur à 1000 A est compris entre 0,2 et 0,5 cm 3/g. 7) Procédé selon la revendication 1, caractérisé en ce que la quantité en poids de silice exprimée par rapport à l'oxyde réfrac- taire incorporée au support est comprise entre 0,05 % et 30 %. 8) Procédé selon la revendication 7, caractérisé en ce que la quantité en poids de silice exprimée par rapport à l'oxyde réfrac- taire incorporée au support est comprise entre 0,5 et 10 %. 9) Procédé selon la revendicatioi) 1, et selon les revendica- tions 7 et 8, caractérisé en ce que la silice est introduite en l'état ou à l'aide d'un précurseur par imprégnation ou au cours de la fabrication du support. ) Procédé selon la revendication 9, caractérisé en ce que la silice est introduite en l'état ou à l'aide d'un précurseur choisi parmi le silicate d'éthyle, l'acide silicique, silicate de sodium, tétraméthylsilane méthyltriéthoxysilane, éthyltriméthoxysilane, triéthylsilicol. 11) Procédé selon la revendication 1, caractérisé en ce que la teneur en métal du groupe constitué par le platine et l'iridium est comprise entre 0,005 et 1 % en poids par rapport à l'ensemble cata- lytique. 12) Procédé selon la revendication 11, caractérisé en ce que la teneur en métal du groupe constitué par le platine et l'iridium est comprise entre 0,05 et 0,5 %. 13) Procédé selon l'une quelconque des revendications 1, 11 et 12, caractérisé en ce que la phase active contient en outre l'un des métaux pris dans le groupe comportant: le calcium, le magnésium, le strontium, le fer, le nickel; le cobalt, le chrome, le vanadium, le molybdène, le tungstène, le cuivre, le zinc, le cérium, le manga- nèse, le lanthane.